(57)【要約】  射出部品を製造するための熱可塑性ポリエステルの使用であって、前記ポリエステルは、少なくとも１種の１，４：３，６−ジアンヒドロヘキシトール単位（Ａ）、１，４：３，６−ジアンヒドロヘキシトール単位（Ａ）以外の少なくとも１種の脂環式ジオール単位（Ｂ）、及び少なくとも１種のテレフタル酸単位（Ｃ）を有し、モル比（Ａ）／［（Ａ）＋（Ｂ）］は、少なくとも０．０５及び最大で０．７５であり、前記ポリエステルは、非環式脂肪族ジオール単位を含有しないか、又はポリエステルの全てのモノマー単位に対して５％未満のモル量の非環式脂肪族ジオール単位を含み、及び溶液中の還元粘度（２５℃；フェノール（５０重量％）：オルト−ジクロロベンゼン（５０重量％）；ポリエステル１Ｌあたり５ｇ）は、５０ｍＬ／ｇより大きい、使用。【選択図】なし【特許請求の範囲】
【請求項１】
射出成形部品を製造するための熱可塑性ポリエステルの使用であって、前記ポリエステルは、
・少なくとも１種の１，４：３，６−ジアンヒドロヘキシトール単位（Ａ）；
・前記１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、
（Ａ）／［（Ａ）＋（Ｂ）］比は、少なくとも０．０５及び最大で０．７５であり；
前記ポリエステルは、いかなる脂肪族非環式ジオール単位も含有しないか、又は前記ポリエステルの全てのモノマー単位に対して５％未満のモル量の脂肪族非環式ジオール単位を含み、及び前記ポリエステルの還元溶液粘度（２５℃；フェノール（５０％ｍ）：オルト−ジクロロベンゼン（５０％ｍ）；ポリエステル１Ｌあたり５ｇ）は、５０ｍＬ／ｇより大きい、使用。
【請求項２】
前記脂環式ジオール（Ｂ）は、１，４−シクロヘキサンジメタノール、１，２−シクロヘキサンジメタノール、１，３−シクロヘキサンジメタノール又は前記ジオールの混合物から選択されるジオールであり、非常に好ましくは１，４−シクロヘキサンジメタノールであることを特徴とする、請求項１に記載の使用。
【請求項３】
前記１，４：３，６−ジアンヒドロヘキシトール（Ａ）は、イソソルビドであることを特徴とする、請求項１又は２に記載の使用。
【請求項４】
前記ポリエステルは、いかなる脂肪族非環式ジオール単位も含有しないか、又は前記ポリエステルの全ての前記モノマー単位に対して１％未満のモル量の脂肪族非環式ジオール単位を含み、かつ好ましくは、前記ポリエステルは、いかなる脂肪族非環式ジオール単位も含有しないことを特徴とする、請求項１〜３のいずれか一項に記載の使用。
【請求項５】
（３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ））モル比は、１．０５〜１．５であることを特徴とする、請求項１〜４のいずれか一項に記載の使用。
【請求項６】
前記射出成形部品は、１種以上の追加のポリマー及び／又は１種以上の添加剤を含むことを特徴とする、請求項１〜５のいずれか一項に記載の使用。
【請求項７】
熱可塑性ポリエステルであって、
・少なくとも１種の１，４：３，６−ジアンヒドロヘキシトール単位（Ａ）；
・前記１，４：３，６−ジアンヒドロヘキシトール単位（Ａ）以外の少なくとも１種の脂環式ジオール単位（Ｂ）；
・少なくとも１種のテレフタル酸単位（Ｃ）
を含む熱可塑性ポリエステルを含む射出成形部品であって、
（Ａ）／［（Ａ）＋（Ｂ）］比は、少なくとも０．０５及び最大で０．７５であり；
前記ポリエステルは、いかなる脂肪族非環式ジオール単位も含有しないか、又は前記ポリエステルの全てのモノマー単位に対して５％未満のモル量の脂肪族非環式ジオール単位を含み、及び前記ポリエステルの還元溶液粘度（２５℃；フェノール（５０％ｍ）：オルト−ジクロロベンゼン（５０％ｍ）；ポリエステル１Ｌあたり５ｇ）は、５０ｍＬ／ｇより大きい、射出成形部品。
【請求項８】
前記脂環式ジオール（Ｂ）は、１，４−シクロヘキサンジメタノール、１，２−シクロヘキサンジメタノール、１，３−シクロヘキサンジメタノール又は前記ジオールの混合物から選択されるジオールであり、非常に好ましくは１，４−シクロヘキサンジメタノールであることを特徴とする、請求項７に記載の射出成形部品。
【請求項９】
前記１，４：３，６−ジアンヒドロヘキシトール（Ａ）は、イソソルビドであることを特徴とする、請求項７又は８に記載の射出成形部品。
【請求項１０】
前記ポリエステルは、いかなる脂肪族非環式ジオール単位も含有しないか、又は前記ポリエステルの全ての前記モノマー単位に対して１％未満のモル量の脂肪族非環式ジオール単位を含み、かつ好ましくは、前記ポリエステルは、いかなる脂肪族非環式ジオール単位も含有しないことを特徴とする、請求項７〜９のいずれか一項に記載の射出成形部品。
【請求項１１】
（３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ））モル比は、１．０５〜１．５であることを特徴とする、請求項７〜１０のいずれか一項に記載の射出成形部品。
【請求項１２】
前記射出成形部品は、１種以上の追加のポリマー及び／又は１種以上の添加剤を含むことを特徴とする、請求項７〜１１のいずれか一項に記載の射出成形部品。
【請求項１３】
射出成形部品を製造する方法であって、
ａ）少なくとも１種の１，４：３，６−ジアンヒドロヘキシトール単位（Ａ）、前記１，４：３，６−ジアンヒドロヘキシトール単位（Ａ）以外の少なくとも１種の脂環式ジオール単位（Ｂ）、少なくとも１種のテレフタル酸単位（Ｃ）を含む熱可塑性ポリエステルであって、（Ａ）／［（Ａ）＋（Ｂ）］比は、少なくとも０．０５及び最大で０．７５であり、前記ポリエステルは、いかなる脂肪族非環式ジオール単位も含有しないか、又は前記ポリエステルの全てのモノマー単位に対して５％未満のモル量の脂肪族非環式ジオール単位を含み、及び前記ポリエステルの還元溶液粘度（２５℃；フェノール（５０％ｍ）：オルト−ジクロロベンゼン（５０％ｍ）；ポリエステル１Ｌあたり５ｇ）は、５０ｍＬ／ｇより大きい、熱可塑性ポリエステルを提供するステップ、
ｂ）前記先行するステップで得られた前記熱可塑性ポリエステルから前記射出成形部品を調製するステップ
を含む方法。
【請求項１４】
前記脂環式ジオール（Ｂ）は、１，４−シクロヘキサンジメタノール、１，２−シクロヘキサンジメタノール、１，３−シクロヘキサンジメタノール又は前記ジオールの混合物から選択されるジオールであり、非常に好ましくは１，４−シクロヘキサンジメタノールであることを特徴とする、請求項１３に記載の製造方法。
【請求項１５】
前記１，４：３，６−ジアンヒドロヘキシトール（Ａ）は、イソソルビドであることを特徴とする、請求項１３又は１４に記載の製造方法。
【請求項１６】
前記ポリエステルは、いかなる脂肪族非環式ジオール単位も含有しないか、又は前記ポリエステルの全ての前記モノマー単位に対して１％未満のモル量の脂肪族非環式ジオール単位を含み、かつ好ましくは、前記ポリエステルは、いかなる脂肪族非環式ジオール単位も含有しないことを特徴とする、請求項１３〜１５のいずれか一項に記載の製造方法。
【請求項１７】
（３，６−ジアンヒドロヘキシトール単位（Ａ）＋前記１，４：３，６−ジアンヒドロヘキシトール単位（Ａ）以外の脂環式ジオール単位（Ｂ））／（テレフタル酸単位（Ｃ）
）モル比は、１．０５〜１．５であることを特徴とする、請求項１３〜１６のいずれか一項に記載の製造方法。
【請求項１８】
前記射出成形部品は、１種以上の追加のポリマー及び／又は１種以上の添加剤を含むことを特徴とする、請求項１３〜１７のいずれか一項に記載の製造方法。
【発明の詳細な説明】
【技術分野】
【０００１】
本発明は、プラスチック物品の分野に関し、特に射出成形部品を製造するための熱可塑性ポリエステルの使用であって、前記熱可塑性ポリエステルは、本出願に関して特に有利な特性を有する、使用に関する。
【背景技術】
【０００２】
プラスチックは、物品の大量生産において避けることができなくなっている。実際に、それらの熱可塑性特徴は、これらの材料が高い割合であらゆる種類の物品に変換されることを可能にする。
【０００３】
特定の熱可塑性芳香族ポリエステルは、材料の製造のためにそれらを直接使用することを可能にする熱特性を有する。それらは、脂肪族ジオール及び芳香族二価酸単位を含む。これらの芳香族ポリエステルの中でも、例えばフィルムの製造のために使用される、エチレングリコール及びテレフタル酸単位を含むポリエステルであるポリエチレンテレフタレート（ＰＥＴ）が言及され得る。
【０００４】
しかしながら、特定の用途に関して又は特定の使用条件下において、特定の特性、特に衝撃強さ又は代わりに熱抵抗を改善することが必要である。これは、グリコール変性ＰＥＴ（ＰＥＴｇ）が開発された理由である。それらは、一般に、エチレングリコール及びテレフタル酸単位に加えて、シクロヘキサンジメタノール（ＣＨＤＭ）単位を含むポリエステルである。ＰＥＴ中へのこのようなジオールの導入は、それが意図された用途に特性を順応させること、例えば、その衝撃強さ又はその光学特性を改善することを可能にする。
【０００５】
他の変性ＰＥＴも、ポリエステル中に１，４：３，６−ジアンヒドロヘキシトール単位、特にイソソルビド（ＰＥＩＴ）を導入することによって開発されている。これらの変性ポリエステルは、未変性ＰＥＴ又はＣＨＤＭを含むＰＥＴｇより高いガラス転移温度を有する。加えて、１，４：３，６−ジアンヒドロヘキシトールは、でんぷんなどの再生可能資源から得ることができるという長所を有する。
【０００６】
これらのＰＥＩＴの１つの問題は、それらが不十分な衝撃強さ特性を有し得ることである。加えて、ガラス転移温度は、特定のプラスチック物品の製造のために不十分であり得る。
【０００７】
ポリエステルの衝撃強さ特性を改善するために、従来技術から、結晶化度が減少したポリエステルを使用することが知られている。イソソルビドベースのポリエステルに関して、改善された衝撃強さ特性を有する、１〜６０モル％のイソソルビド及び５〜９９％の１，４−シクロヘキサンジメタノールを含むテレフタル酸単位及びジオール単位を含むポリエステルを記載する出願米国特許出願公開第２０１２／０１７７８５４号明細書が言及され得る。この出願の導入部分で示されるように、目的は、結晶化度がコモノマーの添加により、したがって、この場合には１，４−シクロヘキサンジメタノールの添加によって排除されるポリマーを得ることである。実施例部分において、種々のポリ（エチレン−コ−１，４−シクロヘキサンジメチレン−コ−イソソルビド）テレフタレート（ＰＥＣＩＴ）の製造及びまたポリ（１，４−シクロヘキサンジメチレン−コ−イソソルビド）テレフタレート（ＰＣＩＴ）の例が記載されている。
【０００８】
ＰＥＣＩＴ型ポリマーは、営利事業化向け開発の対象であったが、ＰＣＩＴの場合には異なることも留意され得る。実際に、イソソルビドが第二級ジオールとして低反応性を有
するため、それらの製造は、これまで複雑であると考えられていた。したがって、Ｙｏｏｎら（Ｓｙｎｔｈｅｓｉｓ  ａｎｄ  Ｃｈａｒａｃｔｅｒｉｓｔｉｃｓ  ｏｆ  ａ  Ｂｉｏｂａｓｅｄ  Ｈｉｇｈ−Ｔｇ  Ｔｅｒｐｏｌｙｅｓｔｅｒ  ｏｆ  Ｉｓｏｓｏｒｂｉｄｅ，Ｅｔｈｙｌｅｎｅ  Ｇｌｙｃｏｌ，ａｎｄ  １，４−Ｃｙｃｌｏｈｅｘａｎｅ  Ｄｉｍｅｔｈａｎｏｌ：Ｅｆｆｅｃｔ  ｏｆ  Ｅｔｈｙｌｅｎｅ  Ｇｌｙｃｏｌ  ａｓ  ａ  Ｃｈａｉｎ  Ｌｉｎｋｅｒ  ｏｎ  Ｐｏｌｙｍｅｒｉｚａｔｉｏｎ，Ｍａｃｒｏｍｏｌｅｃｕｌｅｓ，２０１３，４６，７２１９−７２３１）は、ＰＣＩＴの合成が、ＰＥＣＩＴの合成よりも達成が難しいことを示した。この論文は、ＰＥＣＩＴ製造動力学に及ぼすエチレングリコール含有量の影響の研究を記載している。
【０００９】
Ｙｏｏｎらの文献において、（ジオールの合計に対して約２９％のイソソルビド及び７１％のＣＨＤＭを含む）非晶質ＰＣＩＴが製造され、その合成及びその特性がＰＥＣＩＴ型ポリマーのものと比較されている。第７２２２ページの合成部分の第１パラグラフを参照すると、合成中に高温を使用することにより、形成されたポリマーの熱分解が誘発され、このような分解は、特にイソソルビドなどの脂肪族環式ジオールの存在に関連する。したがって、Ｙｏｏｎらは、重縮合温度が２７０℃までに制限されるプロセスを使用した。Ｙｏｏｎらは、重合時間を増やしても、このプロセスがまた、十分な粘度を有するポリエステルを得ることを可能にしないことを観察した。したがって、エチレングリコールを添加せずに、長時間の合成時間の使用にもかかわらず、ポリエステルの粘度は限定的なままである。
【００１０】
したがって、ＰＥＴに対して変性がなされたにもかかわらず、改善された特性を有する新規ポリエステルが依然として常に必要とされている。
【００１１】
ブラスチック分野において、特に射出成形部品の製造のために、改善された熱的及び機械的特性を有する射出成形部品を得ることを可能にする利用可能な熱可塑性ポリエステルを有することが必要である。
【発明の概要】
【発明が解決しようとする課題】
【００１２】
したがって、改善された機械的特性及び向上した熱的特性を有する射出成形部品を得ることを可能にする、射出成形部品を製造するために利用可能な熱可塑性ポリエステルを有する必要が現在も依然としてある。
【課題を解決するための手段】
【００１３】
したがって、エチレングリコールが前記イソソルビドの組み込みのために必須であることはこれまで知られていたが、上記の目的が、あらゆる予想に反して、イソソルビドをベースとし、エチレングリコールを有さない新規熱可塑性ポリエステルによって達成可能であることを発見したことは本出願人の功績である。実際に、特定の粘度及び単位の比率により、本発明に従って使用される熱可塑性ポリエステルは、射出成形部品の製造において本発明による使用のために改善された特性を有し、したがって前記射出成形部品の応用の分野が広がる。
【００１４】
したがって、本発明の主題は、射出成形部品を製造するための熱可塑性ポリエステルの使用であって、前記ポリエステルは、
・少なくとも１種の１，４：３，６−ジアンヒドロヘキシトール単位（Ａ）；
・１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、（Ａ）／［（Ａ）＋（Ｂ）］比は、少なくとも０．０５及び最大で０．７５であ
り、前記ポリエステルは、いかなる脂肪族非環式ジオール単位も含有しないか、又はポリエステルの全てのモノマー単位に対して５％未満のモル量の脂肪族非環式ジオール単位を含み、及び前記ポリエステルの還元溶液粘度（２５℃；フェノール（５０％ｍ）：オルト−ジクロロベンゼン（５０％ｍ）；ポリエステル１Ｌあたり５ｇ）は、５０ｍＬ／ｇより大きい、使用である。
【００１５】
本発明の第２の主題は、上記の熱可塑性ポリエステルから射出成形部品を製造する方法に関する。
【００１６】
最後に、第３の主題は、上記の熱可塑性ポリエステルを含む射出成形部品に関する。
【発明を実施するための形態】
【００１７】
したがって、本発明の第１の主題は、射出成形部品を製造するための熱可塑性ポリエステルの使用であって、前記ポリエステルは、
・少なくとも１種の１，４：３，６−ジアンヒドロヘキシトール単位（Ａ）；
・１，４：３，６−ジアンヒドロヘキシトール単位（Ａ）以外の少なくとも１種の脂環式ジオール単位（Ｂ）；
・少なくとも１種のテレフタル酸単位（Ｃ）
を含み、（Ａ）／［（Ａ）＋（Ｂ）］モル比は、少なくとも０．０５及び最大で０．７５であり、及び還元溶液粘度は、５０ｍＬ／ｇより大きい、使用に関する。
【００１８】
「（Ａ）／［（Ａ）＋（Ｂ）］モル比」は、１，４：３，６−ジアンヒドロヘキシトール単位（Ａ）／１，４：３，６−ジアンヒドロヘキシトール単位（Ａ）及び１，４：３，６−ジアンヒドロヘキシトール単位（Ａ）以外の脂環式ジオール単位（Ｂ）の合計のモル比を意味するように意図される。
【００１９】
熱可塑性ポリエステルは、非環式脂肪族ジオール単位を含有しないか、又はその少量を含む。
【００２０】
「小モル量の脂肪族非環式ジオール単位」は、特に５％未満の脂肪族非環式ジオール単位のモルの量を意味するように意図される。本発明によれば、このモルの量は、場合によりポリエステルの全てのモノマー単位に対して同一であるか又は異なる脂肪族非環式ジオール単位の合計の比率を表す。
【００２１】
脂肪族非環式ジオールは、直鎖又は分枝鎖脂肪族非環式ジオールであり得る。それは、飽和又は不飽和脂肪族非環式ジオールであり得る。エチレングリコールを除き、飽和直鎖脂肪族非環式ジオールは、例えば、１，３−プロパンジオール、１，４−ブタンジオール、１，５−ペンタンジオール、１，６−ヘキサンジオール、１，８−オクタンジオール及び／又は１，１０−デカンジオールであり得る。飽和分枝鎖脂肪族非環式ジオールの例としては、２−メチル−１，３−プロパンジオール、２，２，４−トリメチル−１，３−ペンタンジオール、２−エチル−２−ブチル−１，３−プロパンジオール、プロピレングリコール及び／又はネオペンチルグリコールが挙げられ得る。不飽和脂肪族ジオールの例としては、例えば、シス−２−ブテン−１，４−ジオールが挙げられ得る。
【００２２】
脂肪族非環式ジオール単位のこのモル量は、有利には１％未満である。好ましくは、ポリエステルは、いかなる脂肪族非環式ジオール単位も含有せず、より好ましくはいかなるエチレングリコールを含有しない。
【００２３】
合成のために使用される脂肪族非環式ジオール、したがってエチレングリコールの少ない量にもかかわらず、高い還元溶液粘度を有し、かつイソソルビドが特に良好に組み込ま
れる熱可塑性ポリエステルが驚くべきことに得られる。いずれかの１つの理論によって拘束されないが、これは、エチレングリコールの反応動力学が１，４：３，６−ジアンヒドロヘキシトールのものよりもはるかに速いという事実によって説明されるであろう。これは、ポリエステルへの後者の集積を非常に制限する。したがって、得られるポリエステルは、１，４：３，６−ジアンヒドロヘキシトールの低い集積度、したがって比較的低いガラス転移温度を有する。
【００２４】
モノマー（Ａ）は、１，４：３，６−ジアンヒドロヘキシトールであり、かつイソソルビド、イソマンニド、イソヨージド又はその混合物であり得る。好ましくは、１，４：３，６−ジアンヒドロヘキシトール（Ａ）は、イソソルビドである。
【００２５】
イソソルビド、イソマンニド及びイソヨージドは、それぞれソルビトール、マンニトール及びイジトールの脱水によって入手され得る。イソソルビドに関して、商品名Ｐｏｌｙｓｏｒｂ（登録商標）Ｐで本出願人によって販売されている。
【００２６】
脂環式ジオール（Ｂ）は、脂肪族環式ジオールとも呼ばれる。それは、特に１，４−シクロヘキサンジメタノール、１，２−シクロヘキサンジメタノール、１，３−シクロヘキサンジメタノール又はこれらのジオールの混合物から選択され得るジオールである。脂環式ジオール（Ｂ）は、非常に好ましくは、１，４−シクロヘキサンジメタノールである。脂環式ジオール（Ｂ）は、シス型立体配置であるか、トランス型立体配置であるか、又はシス及びトランス型立体配置におけるジオールの混合物であり得る。
【００２７】
１，４：３，６−ジアンヒドロヘキシトール単位（Ａ）／１，４：３，６−ジアンヒドロヘキシトール単位（Ａ）及び１，４：３，６−ジアンヒドロヘキシトール単位（Ａ）以外の脂環式ジオール単位（Ｂ）の合計のモル比、すなわち（Ａ）／［（Ａ）＋（Ｂ）］は、少なくとも０．０５及び最大で０．７５である。（Ａ）／［（Ａ）＋（Ｂ）］モル比が０．３０未満である場合、熱可塑性ポリエステルは、半結晶質であり、かつＸ線回折線の存在をもたらす結晶質相の存在及び示差走査型熱量測定（ＤＳＣ）分析における吸熱溶融ピークの存在により特徴付けられる。
【００２８】
他方では、（Ａ）／［（Ａ）＋（Ｂ）］モル比が０．３０より高い場合、熱可塑性ポリエステルは、非晶質であり、かつＸ線回折線の欠如及び示差走査型熱量測定（ＤＳＣ）分析における吸熱溶融ピークの欠如により特徴付けられる。
【００２９】
射出成形部品を製造するために特に適切である熱可塑性ポリエステルは、
・２．５〜１４モル％の範囲のモル量の１，４：３，６−ジアンヒドロヘキシトール単位（Ａ）；
・３１〜４２．５モル％の範囲のモル量の、１，４：３，６−ジアンヒドロヘキシトール単位（Ａ）以外の脂環式ジオール単位（Ｂ）；
・４５〜５５モル％の範囲のモル量のテレフタル酸単位（Ｃ）
を含む。
【００３０】
用途及び射出成形部品に関する所望の特性次第で、熱可塑性ポリエステルは、半結晶質熱可塑性ポリエステル又は非晶質熱可塑性ポリエステルであり得る。
【００３１】
例えば、いくつかの用途に関して、不透明であり得、かつ改善された機械的特性を有する射出成形部品を入手することが求められる場合、熱可塑性ポリエステルは、半結晶質であり得、したがって、
・２．５〜１４モル％の範囲のモル量の１，４：３，６−ジアンヒドロヘキシトール単位（Ａ）；
・３１〜４２．５モル％の範囲のモル量の、１，４：３，６−ジアンヒドロヘキシトール単位（Ａ）以外の脂環式ジオール単位（Ｂ）；
・４５〜５５モル％の範囲のモル量のテレフタル酸単位（Ｃ）
を含む。
【００３２】
有利には、熱可塑性ポリエステルが半結晶質である場合、それは、０．１０〜０．２５の（Ａ）／［（Ａ）＋（Ｂ）］モル比を有する。
【００３３】
逆に、透明である射出成形部品が所望される場合、熱可塑性ポリエステルは、非晶質であり得、したがって、
・１６〜５４モル％の範囲のモル量の１，４：３，６−ジアンヒドロヘキシトール単位（Ａ）；
・５〜３０モル％の範囲のモル量の、１，４：３，６−ジアンヒドロヘキシトール単位（Ａ）以外の脂環式ジオール単位（Ｂ）；
・４５〜５５モル％の範囲のモル量のテレフタル酸単位（Ｃ）
を含む。
【００３４】
有利には、熱可塑性ポリエステルが非晶質である場合、それは、０．３５〜０．６５の（Ａ）／［（Ａ）＋（Ｂ）］モル比を有する。
【００３５】
当業者は、熱可塑性ポリエステルの単位のそれぞれの量を決定するための分析条件を容易に見つけることができる。例えば、ポリ（１，４−シクロヘキサンジメチレン−コ−イソソルビドテレフタレート）のＮＭＲスペクトルから、１，４−シクロヘキサンジメタノールに関連する化学シフトは、０．９〜２．４ｐｐｍ及び４．０〜４．５ｐｐｍであり、テレフタレート環に関連する化学シフトは、７．８〜８．４ｐｐｍであり、かつイソソルビドに関連する化学シフトは、４．１〜５．８ｐｐｍである。それぞれのシグナルの積分により、ポリエステルのそれぞれの単位の量を決定することが可能になる。
【００３６】
熱可塑性ポリエステルは、それらが半結晶質である場合、８５〜２００℃、例えば９０〜１１５℃の範囲のガラス転移温度を有し、それらが非晶質である場合、１１６〜２００℃の範囲のガラス転移温度を有する。
【００３７】
ガラス転移温度及び融解点は、従来法により、特に１０℃／分の加熱速度を使用する示差走査型熱量測定（ＤＳＣ）を使用して測定される。実験プロトコルの詳細は、以下の実施例部分で説明する。
【００３８】
本発明に従って使用される熱可塑性ポリエステルは、それらが半結晶質である場合、２１０〜２９５℃、例えば２４０〜２８５℃の範囲の融点を有する。
【００３９】
有利には、熱可塑性ポリエステルが１０Ｊ／ｇより高い、好ましくは２０Ｊ／ｇより高い融解熱を有する場合、この融解熱の測定は、このポリエステルの試料に１６時間にわたって１７０℃の熱処理を受けさせることと、次いで試料を１０℃／分で加熱することにより、ＤＳＣによって融解熱を評価することとを含む。
【００４０】
本発明に従って使用される熱可塑性ポリエステルは、特に４０より大きい明度Ｌ＊を有する。有利には、明度Ｌ＊は、５５より大きく、好ましくは６０より大きく、最も好ましくは６５より大きく、例えば７０より大きい。パラメーターＬ＊は、ＣＩＥ研究室モデルを介して分光測光器を使用して決定され得る。
【００４１】
最終的に、本発明に従って使用される前記熱可塑性ポリエステルの還元溶液粘度は、５
０ｍＬ／ｇより大きく、好ましくは１５０ｍＬ／ｇ未満であり、この粘度は、導入されたポリマーの濃度が５ｇ／Ｌである条件において、撹拌しながら１３０℃でポリマーを溶解した後、フェノール及びオルト−ジクロロベンゼンの機器質量混合物中で２５℃においてＵｂｂｅｌｏｈｄｅ毛細管粘度計を使用して測定することが可能である。
【００４２】
還元溶液粘度を測定するためのこの試験は、溶媒の選択及び使用されたポリマーの濃度のため、完全に下記の方法によって調製される粘性ポリマーの粘度を決定するために適切である。
【００４３】
本発明に従って使用される熱可塑性ポリエステルの半結晶質又は非晶質特徴は、１７０℃において１６時間の熱処理後、Ｘ線回折線又は示差走査型熱量測定（ＤＳＣ）分析における吸熱溶融ピークの存在又は不在によって特徴付けられる。したがって、Ｘ線回折線が存在し、かつ示差走査熱量測定（ＤＳＣ）分析において吸熱溶融ピークが存在する場合、熱可塑性ポリエステルは、半結晶質であり、それらが不在の場合、それは、非晶質である。
【００４４】
したがって、本発明による熱可塑性ポリエステルは、射出成形部品を製造するために使用される。
【００４５】
射出成形部品の製造は、熱可塑性ポリエステルの重合後、溶融状態で実行され得るか、又は一代替形態によれば、熱可塑性ポリエステルは、射出成形部品の製造のために使用される前に、ペレット又は顆粒などの取り扱うことが容易な形態で包装され得る。好ましくは、熱可塑性ポリエステルは、顆粒の形態で包装され、前記顆粒は、有利には、射出成形部品の製造前に乾燥される。乾燥は、３００ｐｐｍ未満、好ましくは２５０ｐｐｍ未満の残留湿分含有量を有する顆粒が得られるように実行される。
【００４６】
射出成形部品の製造は、当業者に知られている技術に従って実行され得る。例えば、製造は、射出成形、ツーショット射出成形、オーバーモールディング、射出圧縮成形、又は他にインモールドアセンブリ（ＩＭＡ）による射出成形によって実行され得る。製造は、好ましくは、射出成形によって実行される。
【００４７】
射出成形は、一般に、４つの重要ステップに分けられる熱可塑性材料の形成のための技術である。射出成形の第１のステップは、特にプラスチックの加熱、均質化及び運搬を可能にする可塑化相である。次いで、この後、密閉金型でのプラスチックの実際の射出成形の相が続く。前記射出成形には、その後、冷却ステップが続き、最後に、そのようにして製造された射出成形部品の排出ステップが続く。
【００４８】
１つの特定の実施形態によれば、１種以上の追加のポリマーが、射出成形部品を製造するための熱可塑性ポリエステルとの混合物として使用され得る。
【００４９】
追加のポリマーが使用される場合、後者は、例えば、ツーショット射出成形による射出成形部品の製造時又は熱可塑性ポリエステルの調製時に添加され得る。
【００５０】
追加のポリマーは、ポリアミド、フォトレジン、フォトポリマー、本発明によるポリエステル以外のポリエステル、ポリスチレン、スチレンコポリマー、スチレン−アクリロニトリルコポリマー、スチレン−アクリロニトリル−ブタジエンコポリマー、ポリ（メタクリル酸メチル）、アクリルコポリマー、ポリ（エーテル−イミド）、ポリ（２，６−ジメチルフェニレンオキシド）などのポリ（フェニレンオキシド）、ポリ（フェニレンスルフェート）、ポリ（エステル−カーボネート）、ポリカーボネート、ポリスルホン、ポリスルホンエーテル、ポリエーテルケトン及びこれらのポリマーのブレンドから選択され得る
。
【００５１】
追加のポリマーは、ポリエステルの衝撃特性を改善することを可能にするポリマー、特に官能性ポリオレフィン、例えば官能化エチレン又はプロピレンポリマー及びコポリマー、コア−シェルコポリマー又はブロックコポリマーなどであり得る。
【００５２】
射出成形部品の製造中、それに特定の特性を与えるために熱可塑性ポリエステルに１種以上の添加剤が添加され得る。
【００５３】
したがって、添加剤の例として、酸化防止剤、有機又は無機特性のナノメートル又は非ナノメートル、官能化又は非官能化フィラー又は繊維が言及され得る。それらは、シリカ、ゼオライト、ガラスビーズ又は繊維、粘土、雲母、チタネート、シリケート、グラファイト、炭酸カルシウム、カーボンナノチューブ、木部繊維、炭素繊維、ポリマー繊維、タンパク質、セルロースベースの繊維、リグノセルロース繊維及び構造分解されない粒状でんぷんであり得る。これらのフィラー又は繊維は、射出成形部品の硬度、剛性又は表面外観の改善を可能にする。
【００５４】
添加剤は、乳白剤、染料及び顔料から選択され得る。それらは、酢酸コバルトならびに次の化合物：ＨＳ−３２５  Ｓａｎｄｏｐｌａｓｔ（登録商標）Ｒｅｄ  ＢＢ（Ｓｏｌｖｅｎｔ  Ｒｅｄ  １９５の名称でも知られる、アゾ官能性を有する化合物）、アントラキノンであるＨＳ−５１０  Ｓａｎｄｏｐｌａｓｔ（登録商標）Ｂｌｕｅ  ２Ｂ、Ｐｏｌｙｓｙｎｔｈｒｅｎ（登録商標）Ｂｌｕｅ  Ｒ及びＣｌａｒｉａｎｔ（登録商標）ＲＳＢ  Ｖｉｏｌｅｔから選択され得る。
【００５５】
添加剤は、例えば、ＢＡＳＦからのＴｉｎｕｖｉｎ（商標）範囲：例えば、ｔｉｎｕｖｉｎ  ３２６、ｔｉｎｕｖｉｎ  Ｐ又はｔｉｎｕｖｉｎ  ２３４などのベンゾフェノンもしくはベンゾトリアゾール型の分子、又はＢＡＳＦからのＣｈｉｍａｓｓｏｒｂ（商標）範囲：例えば、Ｃｈｉｍａｓｓｏｒｂ  ２０２０、Ｃｈｉｍａｓｓｏｒｂ  ８１もしくはＣｈｉｍａｓｓｏｒｂ  ９４４などのヒンダードアミンなどのＵＶ抵抗剤であり得る。
【００５６】
添加剤は、防火剤又は難燃剤、例えばハロゲン化誘導体もしくは非ハロゲン化難燃剤（例えば、Ｅｘｏｌｉｔ（登録商標）ＯＰなどのリンベースの誘導体）、又はメラミンシアヌレートの範囲（例えば、ｍｅｌａｐｕｒ（商標）：ｍｅｌａｐｕｒ  ２００）、又は他に水酸化アルミニウムもしくは水酸化マグネシウムなどでもあり得る。
【００５７】
最終的に、添加剤は、離型剤又は他の引掻抵抗剤、例えば疎水性分子の誘導体、例えばＣｒｏｄａからのＩｎｃｒｏｓｌｉｐ（商標）又はＩｎｃｒｏｍｏｌ（商標）などであり得る。
【００５８】
上記で定義される熱可塑性ポリエステルは、射出成形部品の製造に関して多くの利点を有する。
【００５９】
実際に、特に少なくとも０．０５の１，４：３，６−ジアンヒドロヘキシトール単位（Ａ）／１，４：３，６−ジアンヒドロヘキシトール単位（Ａ）及び１，４：３，６−ジアンヒドロヘキシトール単位（Ａ）以外の脂環式ジオール単位（Ｂ）の合計のモル比により、ならびに５０ｍＬ／ｇより大きくかつ好ましくは１５０ｍＬ／ｇ未満の還元溶液粘度により、熱可塑性ポリエステルは、改善された熱的及び機械的特性を有する射出成形部品を入手することを可能にする。
【００６０】
より特に、本発明による熱可塑性ポリエステルから製造された射出成形部品は、改善さ
れたガラス転移温度及び／又は改善された衝撃強さを有し、したがって高品質製品を提供しながら、同時に前記射出成形部品の使用分野を広げることを可能にする。
【００６１】
したがって、本発明による熱可塑性ポリエステルから製造された射出成形部品は、様々な適用分野で使用され得、したがって前記部品の最終用途次第である多数の態様を有し得る。射出成形部品の例は、特に玩具などの子供用品、冷蔵庫コンパートメントなどの小型の家庭電化製品のための部品、台所用品又は他に食品容器である。
【００６２】
本発明の第２の主題は、射出成形部品を製造する方法であって、
ａ）上記で定義される熱可塑性ポリエステルを提供するステップ、
ｂ）先行するステップで得られた熱可塑性ポリエステルから前記射出成形部品を調製するステップ
を含む方法に関する。
【００６３】
調製ステップは、射出成形部品の製造のための当業者に既知の方法によって実行され得る。例えば、調製ステップは、射出成形、ツーショット射出成形、オーバーモールディング、射出圧縮成形、又は他にインモールドアセンブリ（ＩＭＡ）による射出成形によって実行され得る。調製は、好ましくは、射出成形によって実行される。
【００６４】
本発明の第３の主題は、上記の熱可塑性ポリエステルから製造された射出成形部品に関する。射出成形部品は、１種以上の追加ポリマー及び１種以上の添加剤も含み得る。
【００６５】
射出成形部品の入手のために特に適切である熱可塑性ポリエステルは、
・少なくとも１種の１，４：３，６−ジアンヒドロヘキシトール単位（Ａ）、１，４：３，６−ジアンヒドロヘキシトール単位（Ａ）以外の少なくとも１種の脂環式ジオール単位（Ｂ）、及び少なくとも１種のテレフタル酸単位（Ｃ）を含むモノマーを反応器中に導入するステップであって、モル比（（Ａ）＋（Ｂ））／（Ｃ）は、１．０５〜１．５の範囲であり、前記モノマーは、いかなる脂肪族非環式ジオールも含有しないか、又は導入された全てのモノマーに対して５％未満のモル量の脂肪族非環式ジオール単位を含む、ステップ；
・反応器中に触媒系を導入するステップ；
・前記モノマーを重合してポリエステルを形成するステップであって、
・オリゴマー化の第１段階であって、その間に、反応媒体が２６５〜２８０℃、有利には２７０〜２８０℃の範囲の温度、例えば２７５℃で不活性雰囲気下において撹拌される、オリゴマー化の第１段階；
・オリゴマーの縮合の第２段階であって、その間に、形成されたオリゴマーが、ポリエステルを形成するように２７８〜３００℃、有利には２８０〜２９０℃の範囲の温度、例えば２８５℃で減圧下において撹拌される、オリゴマーの縮合の第２段階
からなるステップ；
・熱可塑性ポリエステルを回収するステップ
を含む合成方法によって調製され得る。
【００６６】
方法のこの第１の段階は、不活性雰囲気、すなわち少なくとも１種の不活性気体の雰囲気下で実行される。この不活性気体は、特にジニトロゲンであり得る。この第１の段階は、気体流下で実行され得、かつそれは、圧力下、例えば１．０５〜８バールの圧力において実行され得る。
【００６７】
好ましくは、圧力は、３〜８バール、最も好ましくは５〜７．５バールの範囲、例えば６．６バールである。これらの好ましい圧力条件下において、全てのモノマーの互いとの反応は、この段階中のモノマーの損失を制限することによって促進される。
【００６８】
オリゴマー化の第１の段階前にモノマーの脱酸素化のステップが好ましくは実行される。それは、例えば、モノマーが反応器中に導入されると、減圧を生じることにより、次いでそれに窒素などの不活性気体を導入することにより実行することができる。この減圧−不活性気体導入サイクルは、数回、例えば３〜５回にわたって繰り返すことができる。好ましくは、試薬及び特にジオールが完全に溶解するように、この減圧−窒素サイクルは、６０〜８０℃の温度で実行される。この脱酸素化ステップは、方法の終了時に得られるポリエステルの着色特性を改善するという長所を有する。
【００６９】
オリゴマーの縮合の第２の段階は、減圧下で実行される。段階的に圧力減少勾配を使用することにより、又は代わりに圧力減少勾配及び階段の組合せを使用することにより、この第２の段階中に連続的に圧力を減少させ得る。好ましくは、この第２の段階の終了時、圧力は、１０ミリバール未満、最も好ましくは１ミリバール未満である。
【００７０】
重合ステップの第１の段階は、好ましくは、２０分〜５時間の範囲の継続時間を有する。有利には、第２の段階は、３０分〜６時間の範囲の継続時間を有し、この段階の開始は、反応器が減圧下、すなわち１バール未満の圧力に配置された時点を含む。
【００７１】
この方法は、反応器中に触媒系を導入するステップも含む。このステップは、事前に実行され得るか又は上記の重合ステップ中に実行され得る。
【００７２】
触媒系は、任意選択的に不活性支持体上に分散又は固定された触媒又は触媒の混合物を意味するように意図される。
【００７３】
触媒は、射出成形部品の製造のための本発明による使用による高粘度ポリマーを得るために適切な量で使用される。
【００７４】
エステル化触媒は、オリゴマー化段階中に有利に使用される。このエステル化触媒は、スズ、チタン、ジルコニウム、ハフニウム、亜鉛、マンガン、カルシウム及びストロンチウムの誘導体、パラ−トルエンスルホン酸（ＰＴＳＡ）もしくはメタンスルホン酸（ＭＳＡ）などの有機触媒、又はこれらの触媒の混合物から選択することができる。このような化合物の例として、出願米国特許出願公開第２０１１２８２０２０Ａ１号明細書のパラグラフ［００２６］〜［００２９］及び出願国際公開第２０１３／０６２４０８Ａ１号パンフレットの第５ページに記載されるものが挙げられ得る。
【００７５】
好ましくは、亜鉛誘導体又はマンガン、スズもしくはゲルマニウム誘導体がエステル交換の第１の段階中に使用される。
【００７６】
重量による量の例として、導入されたモノマーの量に対して、オリゴマー化段階中の触媒系中に含有される１０〜５００ｐｐｍの金属が使用され得る。
【００７７】
エステル交換の終了時、第１のステップからの触媒は、亜リン酸又はリン酸を添加することにより、任意選択的にブロックされるか、又はスズ（ＩＶ）の場合、トリフェニルホスフィットもしくはトリス（ノニルフェニル）ホスフィット、又は代わりに出願米国特許出願公開第２０１１２８２０２０Ａ１号明細書のパラグラフ［００３４］に記載されるものなどのホスフィットによって還元され得る。
【００７８】
オリゴマーの縮合の第２の段階は、任意選択的に、触媒の添加によって実行され得る。この触媒は、有利には、スズ誘導体、好ましくはスズ、チタン、ジルコニウム、ゲルマニウム、アンチモン、ビスマス、ハフニウム、マグネシウム、セリウム、亜鉛、コバルト、
鉄、マンガン、カルシウム、ストロンチウム、ナトリウム、カリウム、アルミニウムもしくはリチウムの誘導体、又はこれらの触媒の混合物から選択される。このような化合物の例は、例えば、特許欧州特許第１８８２７１２Ｂ１号明細書のパラグラフ［００９０］〜［００９４］に記載されるものであり得る。
【００７９】
好ましくは、触媒は、スズ、チタン、ゲルマニウム、アルミニウム又はアンチモン誘導体である。
【００８０】
重量による量の例として、導入されたモノマーの量に対して、オリゴマーの縮合の段階中の触媒系中に含有される１０〜５００ｐｐｍの金属が使用され得る。
【００８１】
最も好ましくは、触媒系は、重合の第１の段階及び第２の段階中に使用される。前記系は、有利には、スズをベースとする触媒、又はスズ、チタン、ゲルマニウム及びアルミニウムをベースとする触媒の混合物からなる。
【００８２】
例として、重量による量として、導入されたモノマーの量に対して、触媒系中に含有される１０〜５００ｐｐｍの金属が使用され得る。
【００８３】
調製方法によれば、モノマーの重合のステップ中、酸化防止剤が有利に使用される。これらの酸化防止剤により、得られるポリエステルの着色を減少させることが可能である。酸化防止剤は、一次及び／又は二次酸化防止剤であり得る。一次酸化防止剤は、化合物Ｈｏｓｔａｎｏｘ（登録商標）０３、Ｈｏｓｔａｎｏｘ（登録商標）０１０、Ｈｏｓｔａｎｏｘ（登録商標）０１６、Ｕｌｔｒａｎｏｘ（登録商標）２１０、Ｕｌｔｒａｎｏｘ（登録商標）２７６、Ｄｏｖｅｒｎｏｘ（登録商標）１０、Ｄｏｖｅｒｎｏｘ（登録商標）７６、Ｄｏｖｅｒｎｏｘ（登録商標）３１１４、Ｉｒｇａｎｏｘ（登録商標）１０１０又はＩｒｇａｎｏｘ（登録商標）１０７６などの立体障害フェノール、又はＩｒｇａｍｏｄ（登録商標）１９５などのホスホネートであり得る。二次酸化防止剤は、Ｕｌｔｒａｎｏｘ（登録商標）６２６、Ｄｏｖｅｒｐｈｏｓ（登録商標）Ｓ−９２２８、Ｈｏｓｔａｎｏｘ（登録商標）Ｐ−ＥＰＱ又はＩｒｇａｆｏｓ  １６８などの三価リン化合物であり得る。
【００８４】
重合添加剤として、酢酸ナトリウム、テトラメチルアンモニウムヒドロキシド又はテトラエチルアンモニウムヒドロキシドなど、望ましくないエーテル化反応を制限することが可能である少なくとも１種の化合物を反応器中に導入することも可能である。
【００８５】
最終的に、方法は、重合ステップの完了時にポリエステルを回収するステップを含む。そのようにして回収された熱可塑性ポリエステルは、その後、射出成形部品の製造のために使用される前に、ペレット又は顆粒などの取り扱うことが容易な形態で包装され得る。
【００８６】
合成方法の１つの変形形態に従い、熱可塑性ポリエステルが半結晶質である場合、モル質量を増加するステップが熱可塑性ポリエステルの回収ステップ後に実行され得る。
【００８７】
モル質量を増加させるステップは、重合後に実行され、かつ半結晶質熱可塑性ポリエステルの固体状態重縮合（ＳＳＰ）のステップ又は少なくとも１種の連鎖延長剤の存在下での半結晶質熱可塑性ポリエステルの反応性押出成形のステップからなり得る。
【００８８】
したがって、製造方法の第１の変形形態に従い、重合後のステップは、ＳＳＰによって実行される。
【００８９】
ＳＳＰは、一般に、ガラス転移温度とポリマーの融点との間の温度で実行される。したがって、ＳＳＰを実行するために、ポリマーが半結晶質であることが必要である。好まし
くは、後者は、１０Ｊ／ｇより高い、好ましくは２０Ｊ／ｇより高い融解熱を有する。この融解熱の測定は、より低い還元溶液粘度のこのポリマーの試料に１６時間にわたって１７０℃の加熱処理を受けさせ、次いで試料を１０Ｋ／分で加熱することにより、ＤＳＣによって融解熱を評価することを含む。
【００９０】
有利には、ＳＳＰステップは、１９０〜２８０℃、好ましくは２００〜２５０℃の範囲の温度において実行され、このステップは、必ず半結晶質熱可塑性ポリエステルの融点未満の温度で実行されなければならない。
【００９１】
ＳＳＰステップは、不活性雰囲気下、例えば窒素下、又はアルゴン下、又は減圧下で実行され得る。
【００９２】
製造方法の第２の変形形態に従い、重合後のステップは、少なくとも１つの連鎖延長剤の存在下での半結晶質熱可塑性ポリエステルの反応性押出成形によって実行される。
【００９３】
連鎖延長剤は、反応性押出成形において、半結晶質熱可塑性ポリエステルのアルコール、カルボン酸及び／又はカルボン酸エステル官能基と反応することができる２個の官能基を含む化合物である。連鎖延長剤は、例えば、２個のイソシアネート、イソシアヌレート、ラクタム、ラクトン、カーボネート、エポキシ、オキサゾリン及びイミド官能基を含む化合物から選択され得、前記官能基は、同一であるか又は異なり得る。熱可塑性ポリエステルの連鎖延長は、溶融材料と反応器の気体のヘッドスペースとの間の良好な界面を確実にするために十分に発散性である、非常に粘着性の媒体を撹拌しながら混合することが可能である反応器のいずれにおいても実行され得る。特に、この処理ステップのために適切である反応器は、押出成形である。
【００９４】
反応性押出成形は、いずれの種類の押出成形機でも、特に一軸スクリュー押出機、共回転二軸スクリュー押出機又は反対回転二軸スクリュー押出機で実行され得る。しかしながら、共回転押出器を使用してこの反応性押出成形を実行することが好ましい。
【００９５】
反応性押出成形ステップは、
・押出成形機中にポリマーを導入して、前記ポリマーを溶融させること；
・次いで、溶融ポリマーに連鎖延長剤を導入すること；
・次いで、押出成形機中でポリマーを連鎖延長剤と反応させること；
・次いで、押出成形ステップで得られた半結晶質熱可塑性ポリエステルを回収すること
によって実行され得る。
【００９６】
押出成形中、押出成形機中の温度は、ポリマーの融点より高くなるように調整される。押出成形機中の温度は、１５０〜３２０℃の範囲であり得る。
【００９７】
モル質量を増加させるステップ後に得られた半結晶質熱可塑性ポリエステルは、回収され、その後、射出成形部品の製造の必要条件のために再び形成される前に、ペレット又は顆粒などの取り扱うことが容易な形態で包装され得る。
【００９８】
純粋に説明目的であるように意図され、かつ保護の範囲を決して限定しない以下の実施例及び図により、本発明がより明確に理解されるであろう。
【実施例】
【００９９】
ポリマーの特性は、次の技術によって調査した。
【０１００】
還元溶液粘度
還元溶液粘度は、導入されたポリマーの濃度が５ｇ／Ｌである条件において、撹拌しながら１３０℃でポリマーを溶解した後、フェノール及びオルト−ジクロロベンゼンの機器質量混合物中、２５℃においてＵｂｂｅｌｏｈｄｅ毛細管粘度計を使用して評価する。
【０１０１】
ＤＳＣ
ポリエステルの熱的特性は、示差走査型熱量測定（ＤＳＣ）によって測定した。試料を最初に開放るつぼ中、窒素雰囲気下において１０℃から３２０℃まで加熱し（１０℃．分−１）、１０℃まで冷却し（１０℃．分−１）、次いで第１段階と同一条件下で３２０℃まで再加熱する。ガラス転移温度は、第２の加熱の中点において計られた。いずれの融点も、第１の加熱において吸熱ピーク（ピーク開始）上で決定される。
【０１０２】
同様に、融合のエンタルピー（曲線下面積）は、第１の加熱において決定される。
【０１０３】
以下に提示された説明例のために、次の試薬を使用した。
１，４−シクロヘキサンジメタノール（純度９９％、シス及びトランス異性体の混合物）Ｒｏｑｕｅｔｔｅ  Ｆｒｅｒｅｓからのイソソルビド（純度＞９９．５％）Ｐｏｌｙｓｏｒｂ（登録商標）Ｐ
Ａｃｒｏｓからのテレフタル酸（純度９９＋％）
ＢＡＳＦ  ＡＧからのＩｒｇａｎｏｘ（登録商標）１０１０
Ｓｉｇｍａ−Ａｌｄｒｉｃｈからのジブチルスズオキシド（純度９８％）
【０１０４】
実施例１：非晶質熱可塑性ポリエステルの調製及び射出成形部品の製造のための使用
Ａ：重合
８５９ｇ（６モル）の１，４−シクロヘキサンジメタノール、８７１ｇ（６モル）のイソソルビド、１８００ｇ（１０．８モル）のテレフタル酸、１．５ｇのＩｒｇａｎｏｘ１０１０（酸化防止剤）及び１．２３ｇのジブチルスズオキシド（触媒）を７．５Ｌ反応器に添加する。イソソルビド結晶から残留酸素を抽出するために、反応媒体の温度が６０℃〜８０℃になったら４回の減圧−窒素サイクルを実行する。
【０１０５】
次いで、６．６バールの圧力下において、常に撹拌しながら（１５０ｒｐｍ）反応混合物を２７５℃（４℃／分）まで加熱する。エステル化度は、回収された蒸留物の量から推測する。次いで、対数的勾配に従って圧力を９０分かけて０．７ミリバールまで減少させ、かつ温度を２８５℃にする。
【０１０６】
初期の軸トルクと比較した１０Ｎｍの軸トルクの増加が得られるまで、これらの減圧及び温度条件を維持した。最終的に、反応器の底部バルブを介してポリマーロッドをキャストし、熱調節水浴中で１５℃まで冷却し、かつ約１５ｍｇの顆粒の形態で切断する。
【０１０７】
そのようにして得られた樹脂は、５４．９ｍＬ／ｇの還元溶液粘度を有する。
【０１０８】
ポリエステルの１Ｈ  ＮＭＲ分析により、最終ポリエステルがジオールに対して４４モル％のイソソルビドを含有することが示される。
【０１０９】
（第２の加熱において測定される）熱的特性に関して、ポリエステルは、１２５℃のガラス転移温度（Ｔｇ）を有する。
【０１１０】
Ｂ：射出成形による形成
３００ｐｐｍ未満の残留湿分含有量を達成するために、上記のステップで得られた熱可塑性ポリエステルの顆粒を１１０℃において減圧乾燥させる。本実施例に関して、顆粒の水分含有量は、２１０ｐｐｍである。
【０１１１】
乾燥雰囲気で保持された顆粒を射出成形機のホッパー中に導入する。射出成形は、Ｅｎｇｅｌ  Ｖｉｃｔｏｒｙ  ８０プレスにおいて実行する。
【０１１２】
顆粒は、厚さ２ｍｍのプレートの形態で射出成形される。射出成形パラメーターを以下の表１にまとめる。
【０１１３】
【表１】
2019524946.tif 000002
【０１１４】
そのようにして得られた射出成形部品は、高いＴｇを有し、それにより、熱抵抗が重要である用途においてそれを使用することが可能となる。
【０１１５】
したがって、本発明による熱可塑性ポリエステルが非晶質である場合、それらは、射出成形部品の製造に特に適切である。
【０１１６】
実施例２：半結晶質ポリエステルの調製及び射出成形部品の製造のための使用
Ａ：重合
１４３２ｇ（９．９モル）の１，４−シクロヘキサンジメタノール、４８４ｇ（３．３モル）のイソソルビド、２０００ｇ（１２．０モル）のテレフタル酸、１．６５ｇのＩｒｇａｎｏｘ  １０１０（酸化防止剤）及び１．３９ｇのジブチルスズオキシド（触媒）を７．５Ｌ反応器に添加する。イソソルビド結晶から残留酸素を抽出するために、反応媒体の温度が６０℃になったら４回の減圧−窒素サイクルを実行する。次いで、８７％のエステル化度が得られるまで、６．６バールの圧力下において、常に撹拌しながら（１５０ｒｐｍ）反応混合物を２７５℃（４℃／分）まで加熱する（回収された蒸留物の質量から推測）。次いで、対数的勾配に従って圧力を９０分かけて０．７ミリバールまで減少させ、かつ温度を２８５℃にする。
【０１１７】
初期の軸トルクと比較した１２．１Ｎｍの軸トルクの増加が得られるまで、これらの減圧及び温度条件を維持した。
【０１１８】
最終的に、反応器の底部バルブを介してポリマーロッドをキャストし、１５℃において熱調節水浴中で冷却し、かつ約１５ｍｇの顆粒の形態で切断する。
【０１１９】
そのようにして得られた樹脂は、８０．１ｍＬ／ｇの還元溶液粘度を有する。
【０１２０】
ポリエステルの１Ｈ  ＮＭＲ分析では、最終ポリエステルは、ジオールと比較して１７．０モル％のイソソルビドを含有することが示される。
【０１２１】
熱特性に関して、ポリマーは、２３．２Ｊ／ｇの融解エンタルピーで９６℃のガラス転移温度、２５３℃の融点を有する。
【０１２２】
固体状態縮合後ステップにおいてポリエステルを使用する。
【０１２３】
この目的に関して、顆粒は、１７０℃の減圧下のオーブン中で２時間にわたって結晶化される。
【０１２４】
固体状態縮合後ステップは、モル質量を増加させるために、窒素流下（１５００Ｌ／時間）において２１０℃で２０時間、これらの顆粒１０ｋｇに対して実行する。固体状態縮合後の樹脂は、１０３．４ｍＬ／ｇの還元溶液粘度を有する。
【０１２５】
Ｂ：射出成形による形成
３００ｐｐｍ未満の残留湿分含有量を達成するために、上記の重合ステップで得られたポリエステルの顆粒を１５０℃において減圧乾燥させる。本実施例に関して、顆粒の水分含有量は、１２７ｐｐｍである。
【０１２６】
乾燥雰囲気で保持された顆粒を射出成形機のホッパー中に導入する。
【０１２７】
射出成形は、Ｅｎｇｅｌ  Ｖｉｃｔｏｒｙ  ８０プレスにおいて実行し、顆粒は、厚さ４ｍｍのバーの形態で射出成形される。
【０１２８】
射出成形パラメーターを以下の表２にまとめる。
【０１２９】
【表２】
2019524946.tif 000003
【０１３０】
そのようにして得られたバーは、周囲温度及び寒冷条件（−３０℃）において非常に良好な衝撃強さを有する。
【０１３１】
したがって、本発明による熱可塑性ポリエステルが半結晶質である場合、それらも射出成形部品の製造に特に有利であることがわかる。
【国際調査報告】
2019524946.tif 000004
2019524946.tif 000005
2019524946.tif 000006
2019524946.tif 000007
2019524946.tif 000008
2019524946.tif 000009
2019524946.tif 000010
2019524946.tif 000011